(57)【要約】【課題】黄変が防止され、色相が良好なポリカーボネート樹脂成形体及びその製造方法を提供する。【解決手段】ポリカーボネート樹脂組成物を押出成形してペレットとし、これを射出成形して透明ポリカーボネート樹脂成形体を製造する。成形機のスクリュ等に、酸化開始温度が７００℃以上の皮膜を設ける。得られた透明ポリカーボネート樹脂成形体を、加熱してアニール処理してもよい。【選択図】なし【特許請求の範囲】
【請求項１】
ポリカーボネート樹脂組成物を溶融して成形するポリカーボネート樹脂成形体の成形装置において、
溶融ポリカーボネート樹脂組成物と接触する面が、大気中での酸化開始温度が７００℃以上の皮膜で被覆されていることを特徴とするポリカーボネート樹脂成形体の成形装置。
【請求項２】
前記成形装置が射出成形機又は押出機であり、
前記溶融ポリカーボネート樹脂との接触面が、スクリュ表面、バレル内面、プランジャー表面、スクリュヘッド表面、逆流防止リング表面、シートリング表面、ノズル内面、ダイ内面、及び溶融ポリカーボネート樹脂の流路の少なくとも一部であることを特徴とする請求項１記載の成形装置。
【請求項３】
前記皮膜は、Ｐｔ、Ａｕ、ＴｉＡｌＮ、ＴｉＳｉＮ、ＡｌＣｒＮ、ＣｒＳｉＮ、ＴｉＢＮ、ＡｌＣｒＳｉＮ、ＡｌＺｒＮ、ＡｌＺｒＳｉＮ、及びＣｒＢＮよりなる群から選択された少なくとも１種の皮膜であることを特徴とする請求項１又は２記載の成形装置。
【請求項４】
前記皮膜の大気中での酸化開始温度が８５０℃以上であることを特徴とする請求項１ないし３のいずれか１項に記載のポリカーボネート樹脂成形体の成形装置。
【請求項５】
請求項１ないし４のいずれか１項に記載の成形装置を用いてポリカーボネート樹脂成形体を成形することを特徴とするポリカーボネート樹脂成形体の成形方法。
【請求項６】
前記ポリカーボネート樹脂組成物は、ポリカーボネート樹脂とリン系化合物とを含んでおり、
該樹脂材料中のリン系化合物の割合が、該ポリカーボネート樹脂１００重量部に対して０．０２〜０．３重量部であり、
該ポリカーボネート樹脂組成物の水分含有量が１３０ｐｐｍ以下であること特徴とする請求項５に記載のポリカーボネート樹脂成形体の成形方法。
【請求項７】
前記リン系化合物がリン系熱安定剤であることを特徴とする請求項６に記載のポリカーボネート樹脂成形体の成形方法。
【請求項８】
前記樹脂材料の水分含有量が１００ｐｐｍ以下であることを特徴とする請求項６又は７に記載の透光性ポリカーボネート樹脂成形体の成形方法。
【請求項９】
前記ポリカーボネート樹脂組成物が真空乾燥されたものであることを特徴とする請求項６ないし８のいずれか１項に記載のポリカーボネート樹脂成形体の成形方法。
【請求項１０】
前記ポリカーボネート樹脂組成物をホッパー中に貯蔵しておき、該ホッパーから樹脂供給路を介して射出成形機へ該樹脂を供給して成形を行うようにした透光性ポリカーボネート樹脂成形体の成形方法であって、
該ホッパーと該樹脂供給路との連結部分であるホッパー下に窒素ガスを供給し、ホッパー内の酸素濃度を０．２〜５．０体積％とすることを特徴とする請求項５ないし９のいずれか１項に記載のポリカーボネート樹脂成形体の成形方法。
【請求項１１】
射出成形された成形体を加熱してアニール処理することを特徴とする請求項５ないし１０のいずれか１項に記載のポリカーボネート樹脂成形体の成形方法。
【請求項１２】
請求項５ないし１１のいずれか１項に記載の方法によって成形されたポリカーボネート樹脂成形体。
【発明の詳細な説明】
【技術分野】
【０００１】
本発明は、透明なポリカーボネート樹脂成形体を成形するのに好適な成形装置及び成形方法と、この方法によって成形されたポリカーボネート樹脂成形体に関する。
【背景技術】
【０００２】
ポリカーボネート樹脂は、機械的特性、耐熱性、耐候性に優れている上、高い光線透過率を備えているところから、幅広い用途に使用されている。この様な用途としては、例えば液晶ディスプレイにおける携帯電話用のサイドライト方式用導光板や液晶テレビ用の直下型バックライト方式の面光源体用光拡散板用途、またＣＤ，ＤＶＤといった記録メディア、カメラやメガネ、サングラス用のレンズ等がある。
【０００３】
液晶表示装置では、表示面積の増大と共に高輝度化の要望が高まり、また水銀撤廃という環境問題からも従来の蛍光管に代えて、最近ではＬＥＤを用いることが多くなってきている。蛍光管は線光源であるため、サイドライト型導光板においては１〜３本の蛍光管を導光板端面に配置して光の出光方向を制御することにより、面状光源体を構成しているが、ＬＥＤは点光源のため、蛍光管１本に対して数十倍の個数が必要である。このため、ＬＥＤを用いたバックライトユニット全体の熱量が増加し、アクリル樹脂からなる導光板では耐熱性が不足して溶融するおそれがある。
【０００４】
耐熱性に優れるポリカーボネート樹脂製の導光板は、アクリル樹脂製の導光板に比べて耐衝撃性・寸法安定性等の品質面においても優れている。
【０００５】
導光板は、年々その画面サイズの大型化が進んでいる。サイドライト式のポリカーボネート樹脂製導光板の場合、大型化すると、長い光路となるために、ポリカーボネート特有の黄色透明といった色相が影響してくる。例えば、導光板を面状光源体に用いると、出光色が黄色い光となってしまったり、白色ＬＥＤでは特に４６０ｎｍ(青)に最も強い分光ピークを有するために光を吸収され、輝度が低くなる問題がある。
【０００６】
射出成形時の温度が高温（例えば３５０℃以上）になると、このような問題が一層顕著になる。
【０００７】
また、射出成形によって成形されるレンズ等の成形体の場合、肉厚が厚いために、成形サイクルを５分程度と長くしているが、このことも黄変の原因となっている。即ち、成形機シリンダー内に樹脂材料が５分又は５分以上の長い時間高温で滞留した状態におかれると、樹脂や添加剤が分解して黄色に着色しやすい。
【０００８】
液晶テレビ用光拡散板としては、光拡散用粒子を３〜４ｗｔ％添加した、厚さ２ｍｍのポリカーボネート樹脂板が用いられている。この光拡散板の裏面に対峙させて、約２５ｍｍの間隔で多数の蛍光管を配置している。この光拡散板は、光路が比較的短く、蛍光管の輝度により高い輝度を有する。しかしながら、蛍光管の本数を減少させたり、サイドライト式へ変更すると、光の光路が長くなり、ポリカーボネート特有の黄色透明な色相が問題となる。
【０００９】
色相対策として、ポリカーボネート樹脂に染料、顔料を添加してブルーイング処理することもあるが、光源光の青を吸収してしまうため、輝度が低くなる。
【００１０】
ポリカーボネート樹脂製レンズの場合、人間は一般に青色を好むために、対比色である黄色は敬遠され、成形材料にブルーイング剤を添加するブルーイング処理を行っている。ポリカーボネート製レンズは、比較的肉厚が厚いこともあり、色相が一般消費者に認識されやすいため、ブルーイングの濃度も濃くなっている。そのため、射出成形時にブルーイング剤が変色したり、ガスとなって金型を痛めて耐久性やメンテ頻度を増やす等の問題が生じている。
【００１１】
特開平８−１３２４３７号公報では、押出成形されたポリカーボネート樹脂の黄変（黄着色）を抑制するために、成形用樹脂を貯留するためのホッパー内に窒素を連続的に多量に供給し、ホッパー内の酸素濃度を０．１％未満にすることが記載されている。
【００１２】
また、特開平９−５９３６７号公報には、色相安定性を高めるために、押出機の混練部にポリカーボネート樹脂１００ｇに対し、窒素ガスを０．１〜２０ＮＬ（ノルマルリットル）供給することが記載されている。
【００１３】
しかしながら、これらのように窒素ガスを多量に使用することは、コスト高の原因にもなり、好ましくない。
【００１４】
特開２００１−３４１１６４号公報には、射出シリンダに付設された熱可塑性樹脂供給用ホッパ内に窒素ガスを供給して該ホッパ内の酸素濃度を制御することにより、成形品の黄変を防止することが記載されているが、ホッパ内の酸素濃度レベルをどの程度にするかについての記載はない。
【００１５】
ポリカーボネート樹脂の大きな市場のひとつであるＣＤ，ＤＶＤのようなメディアは、３５０℃を超える高温で射出成形されているが、５秒サイクル以下であり滞留の影響は少ないにも拘らず色相は黄色透明である。しかしながら読み取りはレーザーであるため、その色相は問題にはならない。メディアに関しては色相よりも射出成形によって異物が増加しないことが望まれる。  
【００１６】
これらの対策として、射出成形機のスクリュ本体及び逆流防止リング周辺部材表面にＳｉＣ，ＴｉＣ，ＴｉＮ，ＷＳよりなる皮膜を設けることが特開平４−２０８４２８号公報に開示されている。  
【００１７】
また、射出成形機のシリンダー内壁にＣｏ−Ｎｉ−Ｍｏ−Ｃｒからなる合金ライニング行うとともに、スクリュ表面にＴｉＣとＴｉＮの２層コーティングを行うことが特開平２−２７６０３９号公報に開示されている。  
【００１８】
このように皮膜（コーティング）を設けることにより、成形機内の滞留による焼けや炭化物が発生しにくくなったり、非付着性であるために剥離しやすくなったりする。この結果、光ディスクで問題視されている異物を低減させることができる。  
【００１９】
これらの公知文献は、ポリカーボネートと非付着性の皮膜を設けることにより、焼けによる異物の発生を防止することを開示するが、黄色透明の色相改善に対しては何ら言及していない。  
【００２０】
特開平７−１７８７８１号公報、特開２００２−８６５２０号公報には、射出成形用シリンダーやスクリュに剥離性や摩擦抵抗低減処理用としてフッ素樹脂やフルオロカーボン分散メッキ、ＴｉＮをコーティングすることが開示されているが、これらの文献も上記文献と同様に、剥離性に優れた皮膜を形成することにより異物低減を図るものである。これらの文献にも、ポリカーボネート樹脂の黄変対策は言及されていない。
【特許文献１】特開平８−１３２４３７号公報
【特許文献２】特開平９−５９３６７号公報
【特許文献３】特開２００１−３４１１６４号公報
【特許文献４】特開平４−２０８４２８号公報
【特許文献５】特開平２−２７６０３９号公報
【特許文献６】特開平７−１７８７８１号公報
【特許文献７】特開２００２−８６５２０号公報
【発明の開示】
【発明が解決しようとする課題】
【００２１】
本発明は、上記のような従来技術の問題点を解消し、黄変が防止され色相が良好な透光性ポリカーボネート樹脂成形体を成形するための装置及び方法と、この方法で成形されたポリカーボネート樹脂成形体を提供することを目的とする。
【課題を解決するための手段】
【００２２】
本発明（請求項１）のポリカーボネート樹脂成形体の成形装置は、ポリカーボネート樹脂組成物を溶融して成形するポリカーボネート樹脂成形体の成形装置において、溶融ポリカーボネート樹脂組成物と接触する面が、大気中での酸化開始温度が７００℃以上の皮膜で被覆されていることを特徴とするものである。
【００２３】
請求項２の成形装置は、請求項１において、前記成形装置が射出成形機又は押出機であり、前記溶融ポリカーボネート樹脂との接触面が、スクリュ表面、バレル内面、プランジャー表面、スクリュヘッド表面、逆流防止リング表面、シートリング表面、ノズル内面、ダイ内面、及び溶融ポリカーボネート樹脂の流路の少なくとも一部であることを特徴とするものである。
【００２４】
請求項３の成形装置は、請求項１又は２において、前記皮膜は、Ｐｔ、Ａｕ、ＴｉＡｌＮ、ＴｉＳｉＮ、ＡｌＣｒＮ、ＣｒＳｉＮ、ＴｉＢＮ、ＡｌＣｒＳｉＮ、ＡｌＺｒＮ、ＡｌＺｒＳｉＮ、及びＣｒＢＮよりなる群から選択された少なくとも１種の皮膜であることを特徴とするものである。
【００２５】
請求項４のポリカーボネート樹脂成形体の成形装置は、請求項１ないし３のいずれか１項において、前記皮膜の大気中での酸化開始温度が８５０℃以上であることを特徴とするものである。
【００２６】
本発明（請求項５）のポリカーボネート樹脂成形体の成形方法は、請求項１ないし４のいずれか１項に記載の成形装置を用いてポリカーボネート樹脂成形体を成形することを特徴とするものである。
【００２７】
請求項６のポリカーボネート樹脂成形体の成形方法は、請求項５において、前記ポリカーボネート樹脂組成物は、ポリカーボネート樹脂とリン系化合物とを含んでおり、該樹脂材料中のリン系化合物の割合が、該ポリカーボネート樹脂１００重量部に対して０．０２〜０．３重量部であり、該ポリカーボネート樹脂組成物の水分含有量が１３０ｐｐｍ以下であること特徴とするものである。
【００２８】
請求項７に記載のポリカーボネート樹脂成形体の成形方法は、請求項６において、前記リン系化合物がリン系熱安定剤であることを特徴とするものである。
【００２９】
請求項８の透光性ポリカーボネート樹脂成形体の製造方法は、請求項６又は７において、前記樹脂材料の水分含有量が１００ｐｐｍ以下であることを特徴とするものである。
【００３０】
請求項９のポリカーボネート樹脂成形体の成形方法は、請求項６ないし８のいずれか１項において、前記ポリカーボネート樹脂組成物が真空乾燥されたものであることを特徴とするものである。
【００３１】
請求項１０のポリカーボネート樹脂成形体の成形方法は、請求項５ないし９のいずれか１項において、において、前記ポリカーボネート樹脂組成物をホッパー中に貯蔵しておき、該ホッパーから樹脂供給路を介して射出成形機へ該樹脂を供給して成形を行うようにした透光性ポリカーボネート樹脂成形体の成形方法であって、該ホッパーと該樹脂供給路との連結部分であるホッパー下に窒素ガスを供給し、ホッパー内の酸素濃度を０．２〜５．０体積％とすることを特徴とするものである。
【００３２】
請求項１１のポリカーボネート樹脂成形体の成形方法は、請求項５ないし１０のいずれか１項において、射出成形された成形体を加熱してアニール処理することを特徴とするものである。
【００３３】
本発明（請求項１２）のポリカーボネート成形体は、請求項５ないし１１のいずれか１項に記載の方法によって成形されたものである。
【発明の効果】
【００３４】
従来使用されている表面処理皮膜は、ポリカーボネート樹脂組成物の一般的な成形温度（例えば２７０〜３７０℃程度）や圧力下において酸化され、酸化皮膜を生成する。  
【００３５】
ポリカーボネート樹脂末端基がこの酸化皮膜と反応すると、微量の黄色物質が生成し、ポリカーボネート樹脂は特有の黄色透明になる。  
【００３６】
これに対し、本発明では、ポリカーボネート樹脂組成物を成形するための射出成形機、押出成形機等の成形装置において、溶融ポリカーボネート樹脂と接触する部位の表面を、大気中での酸化開始温度が７００℃以上の皮膜で被覆することによって、ポリカーボネート樹脂特有の黄色透明をほぼ無色透明にすることができる。
【００３７】
本発明においては、ポリカーボネート樹脂１００重量部に対してリン系化合物を０．０２〜０．３重量部を含有し、水分含有量が好ましくは１３０ｐｐｍ以下、より好ましくは１２０ｐｐｍ以下、さらに好ましくは１００ｐｐｍ以下のポリカーボネート樹脂組成物を成形することにより、黄変がより確実に防止されたポリカーボネート樹脂成形体を得ることができる。この理由については、水分中の酸素がポリカーボネート樹脂と反応して黄変が生じることが抑制されるためであると推察される。
【００３８】
リン系化合物としてリン系熱安定剤を用いると、光線透過率と色相が向上する。
【００３９】
前記樹脂材料は、真空乾燥により容易に水分含有量を十分に低下させることができる。
【００４０】
樹脂を貯蔵しておくホッパーから成形機へ樹脂材料を供給する樹脂供給路とホッパーとの連結部であるホッパー下に窒素ガスを供給してホッパー内の酸素濃度を５．０体積％以下とすることにより、ポリカーボネート樹脂の黄変がさらに十分に防止される。
【００４１】
このホッパー内の雰囲気の酸素濃度は６．０体積％以下であれば十分であり、０．２〜５．０体積％と前記特許文献１，２の場合よりも高くてもよい。このように酸素濃度をそれほど低くする必要がないところから、窒素ガスの使用量が特許文献１，２の場合に比べて少量で足り、製造コストが低減される。
【００４２】
前記樹脂材料を射出成形することにより、導光板、光拡散板、レンズ類等が製造される。
【００４３】
成形されたポリカーボネート樹脂成形体を加熱してアニール処理することにより成形体の透光性を高くすることができる。
【００４４】
このように、本発明によれば、無色透明で、耐熱性、強度、寸法安定性に優れた高品質のポリカーボネート成形体を提供することが出来る。また、メンテナンス性の向上、添加剤の低減等による生産性向上及びコストダウンを図ることもできる。
【発明を実施するための最良の形態】
【００４５】
以下、本発明について詳細に説明する。
【００４６】
本発明のポリカーボネート樹脂成形体の成形装置は、ポリカーボネート樹脂組成物を溶融して成形するポリカーボネート樹脂成形体の成形装置において、溶融ポリカーボネート樹脂組成物と接触する面が、大気中での酸化開始温度が７００℃以上の皮膜で被覆されていることを特徴とするものである。
【００４７】
本発明のポリカーボネート樹脂成形体の成形方法は、この成形装置を用いて成形を行うものである。
【００４８】
本発明のポリカーボネート樹脂成形体は、この成形方法により成形されたものである。
【００４９】
［ポリカーボネート樹脂組成物］
＜ポリカーボネート樹脂＞
本発明に用いるポリカーボネート樹脂は、例えば、芳香族ジヒドロキシ化合物又はこれと少量のポリヒドロキシ化合物を、ホスゲンと反応させる界面重合法（ホスゲン法）、又は炭酸ジエステルと反応させる溶融法（エステル交換法）等により得られる樹脂であり、直鎖状又は分岐状の熱可塑性重合体又は共重合体である。
【００５０】
原料として用いる芳香族ジヒドロキシ化合物としては、２，２−ビス（４−ヒドロキシフェニル）プロパン（すなわちビスフェノールＡ）、２，２−ビス（４−ヒドロキシ−３，５−ジメチルフェニル）プロパン（すなわちテトラメチルビスフェノールＡ）等のビス（４−ヒドロキシフェニル）アルカン系ジヒドロキシ化合物、２，２−ビス（４−ヒドロキシ−３，５−ジブロモフェニル）プロパン（すなわちテトラブロムビスフェノールＡ）、２，２−ビス（４−ヒドロキシ−３，５−ジクロロフェニル）プロパン（すなわちテトラクロロビスフェノールＡ）等のハロゲンを含むビス（４−ヒドロキシフェニル）アルカン系ジヒドロキシ化合物の他、１，１−ビス（４−ヒドロキシフェニル）シクロヘキサン、ハイドロキノン、レゾルシノール、４，４−ジヒドロキシジフェニルなどが挙げられる。中でもハロゲンを含んでいてもよい、ビス（４−ヒドロキシフェニル）アルカン系ジヒドロキシ化合物が好ましく、特には、ビスフェノールＡが好ましい。これらの芳香族ジヒドロキシ化合物は、１種を単独で用いても、複数種類を任意の割合で適宜選択して用いてもよい。
【００５１】
なお、ポリカーボネート樹脂の分子量を適宜調節するために、分子量調節剤を添加してもよい。分子量調節剤としては、一価の芳香族ヒドロキシ化合物を使用することができ、具体的には、ｍ−及びｐ−メチルフェノール、ｍ−及びｐ−プロピルフェノール、ｐ−ブロムフェノール、ｐ−ｔｅｒｔ−ブチルフェノール及びｐ−長鎖アルキル置換フェノールなどが挙げられる。これらは、１種を単独で用いてもよく、２種以上を併用してもよい。この分子量調節剤は、任意の量を添加することができるが、ポリカーボネート樹脂が下記の粘度平均分子量となるように添加することが好ましい。
【００５２】
本発明に用いるポリカーボネート樹脂組成物の粘度平均分子量は、１２０００〜３００００特に１４０００〜３００００程度であることが好ましい。この粘度平均分子量が低すぎると、得られる成形品の靭性が低くなり、実用的ではなくなる場合がある。逆に高すぎても、芳香族ポリカーボネート樹脂組成物の流動性が低下するため、射出成形では厚肉部品への適用に限定され、大型部品へ適用できない場合がある。
【００５３】
なお、本発明でいう粘度平均分子量（Ｍｖ）は、ウベローデ粘度計を用いて、２０℃にて、ポリカーボネート樹脂の塩化メチレン溶液の粘度を測定し極限粘度（η）を求め、次のＳｃｈｎｅｌｌの粘度式から算出される値を示す。
〔η〕＝１．２３×１０-４Ｍｖ０．８３
【００５４】
＜リン系化合物＞
本発明に用いるポリカーボネート樹脂組成物は、好ましくは、ポリカーボネート樹脂１００重量部に対して、リン系化合物を０．０２〜０．３重量部、特に好ましくは０．０３〜０．１重量部含有する。リン系化合物としては、ポリカーボネート樹脂組成物の光線透過率と色相を向上させるため、リン系熱安定剤が好ましい。リン系熱安定剤としては、亜リン酸エステル、リン酸エステル等が好ましい。
【００５５】
亜リン酸エステルとしては、例えば、トリフェニルホスファイト、トリスノニルフェニルホスファイト、トリス（２，４−ジ−ｔｅｒｔ−ブチルフェニル）ホスファイト、トリノニルホスファイト、トリデシルホスファイト、トリオクチルホスファイト、トリオクタデシルホスファイト、ジステアリルペンタエリスリトールジホスファイト、トリシクロヘキシルホスファイト、モノブチルジフエニルホスファイト、モノオクチルジフエニルホスファイト、ジステアリルペンタエリスリトールジホスファイト、ビス（２，４−ジ−ｔｅｒｔ−ブチルフェニル）ペンタエリスリトールホスファイト、ビス（２，６−ジ−ｔｅｒｔ−ブチル−４−メチルフェニル）ペンタエリスリトールホスファイト、２，２−メチレンビス（４，６−ジ−ｔｅｒｔ−ブチルフェニル）オクチルホスファイト等の亜リン酸のトリエステル、ジエステル及びモノエステル等が挙げられる。
【００５６】
リン酸エステルとしては、トリメチルホスフェート、トリエチルホスフェート、トリブチルホスフェート、トリオクチルホスフェート、トリフェニルホスフェート、トリクレジルホスフェート、トリス（ノニルフェニル）ホスフェート、２−エチルフェニルジフェニルホスフェート、テトラキス（２，４−ジ−ｔｅｒｔ−ブチルフェニル）−４，４−ジフェニレンホスフォナイト等が挙げられる。
【００５７】
これらのリン系化合物の中では、ジステアリルペンタエリスリトールジホスファイト、ビス（２，４−ジ−ｔｅｒｔ−ブチルフェニル）ペンタエリスリトールホスファイト、ビス（２．６−ジ−ｔｅｒｔ−ブチル−４−メチルフェニル）ペンタエリスリトールホスファイト、トリス（２，４−ジ−ｔｅｒｔ−ブチルフェニル）ホスファイト等の亜リン酸エステルが好ましく、中でもビス（２，６−ジ−ｔｅｒｔ−ブチル−４−メチルフェニル）ペンタエリスリトールホスファイト及びトリス（２，４−ジ−ｔ−ブチルフェニル）ホスファイト等のホスファイトが特に好ましい。なお、リン系化合物は、これらを単独で用いてもよく、二種以上を併用してもよい。
【００５８】
リン系熱安定剤の配合量は、ポリカーボネート樹脂１００重量部に対して、０．０２〜０．３重量部、好ましくは０．０３〜０．１重量部、更に好ましくは０．０４〜０．０５重量部である。リン系熱安定剤の配合量が０．０２重量部未満では効果が小さく、０．３重量部を超えてもそれ以上の添加効果は見られず、むしろ加水分解が発生し易くなる傾向がある。
【００５９】
＜ポリカーボネート樹脂組成物の水分含有量＞
本発明に用いるポリカーボネート樹脂組成物は、好ましくは、前記ポリカーボネート樹脂とリン系化合物とを含み、水分含有量が１３０ｐｐｍ以下、特に１２０ｐｐｍ以下、さらには１００ｐｐｍ以下とりわけ８０ｐｐｍ以下のものである。
【００６０】
射出成形、押出成形のいずれの場合においても、樹脂材料中の水分を１３０ｐｐｍ以下とすることにより、水分中の酸素とポリカーボネート樹脂とが反応して成形体が黄変することが防止される。
【００６１】
なお、本発明において、水分含有量とは、ポリカーボネート樹脂ペレット又はフレークについてカールフィッシャー水分計によって測定した値である。
【００６２】
樹脂材料中の水分含有量を上記の値以下とするには、樹脂材料を真空乾燥、熱風乾燥などによって乾燥することが好ましい。なお、真空乾燥機により１０ｋＰａ以下、９０〜１３０℃にて、２時間以上、例えば３〜４時間真空乾燥することにより、水分含有量を容易に１００ｐｐｍ以下とすることができる。絶対真空度まで減圧した真空乾燥機を用いて１００〜１３０℃にて２ｈｒ以上乾燥することで８０ｐｐｍ以下まで水分量を低減させることができる。
【００６３】
なお、通常のポリカーボネート樹脂の射出成形においては、ペレットを熱風循環乾燥機にて１２０℃にて４時間以上乾燥させるが、ペレット中には１３０ｐｐｍの水分が残存する。ポリカーボネート樹脂ペレットが若干溶融してブロッキングしない程度の１３５℃で行っても、水分含有量は、殆ど低下しない。このように水分を多く含んだ状態でも、成形不良として知られるシルバーストリークの発生はなく、通常は問題なく成形が行われている。しかしこの水分含有量で射出成形したものは、樹脂温度を２９０℃程度として成形しても、水分中の酸素とポリカーボネートが反応して黄変が生じる。
【００６４】
溶融ポリカーボネート樹脂組成物と成形する部分に酸化開始温度の高い皮膜を設けると、ペレット中に１３０ｐｐｍ程度の水分が存在していても黄変が防止される。ただし、成形条件（温度、サイクル等）が過酷になってくると、上記皮膜を設けていても、黄変が生じ易くなる。このような場合には、ペレット中の水分を１２０ｐｐｍ以下、特に１００ｐｐｍ以下、とりわけ８０ｐｐｍ以下とすることにより、黄変を防止することができる。
【００６５】
なお、ポリカーボネート樹脂のペレットの代わりにフレークを用いる場合も同様である。
【００６６】
＜添加剤＞
ポリカーボネート樹脂組成物には、機能及び用途に応じて、微粒子、蛍光増白剤などの種々の添加剤を添加することができる。
【００６７】
≪微粒子≫
本発明の透光性ポリカーボネート樹脂成形体を光拡散板として使用する場合には、光拡散用の微粒子を添加する。
【００６８】
微粒子としては、光拡散剤として使用される、各種のものを適宜選択して使用することができる。具体的には、無機化合物又は有機化合物の各種の粒子が使用可能であり、特に制限はないが重量平均粒径が０．７〜３０μｍ、特に１〜２０μｍとりわけ２〜１０μｍ程度であることが好ましい。ここで、重量平均粒径の測定は、例えば、コールター法（Ｃｏｕｌｔｅｒ  Ｍｕｌｔｉｓｉｚｅｒ）により行う。
【００６９】
重量平均粒径が極端に小さいと、樹脂組成物の光拡散性が劣り、光源が透けて見えたり、視認性に劣る場合がある。逆に極端に平均粒径が大きいと、添加量に対する拡散効果が低いので、輝度が低下する場合がある。
【００７０】
上記微粒子としては、具体的には例えば、硫酸バリウム、タルク、炭酸カルシウム、シリカ、ガラス等に代表される無機微粒子；シリコーン系樹脂、アクリル系樹脂、ベンゾグアナミン系樹脂、スチレン系樹脂、ブタジエン系樹脂等の有機微粒子；が挙げられる。中でも有機微粒子が好ましい。
【００７１】
有機微粒子としては、有機高分子を構成する主鎖同士が架橋した、架橋構造を有する有機微粒子が好ましく、中でも本発明のポリカーボネート樹脂成形体の加工過程、例えば射出成形時において実用的に変形せず微粒子状態を維持しているものが好ましい。
【００７２】
即ち、有機微粒子としては、ポリカーボネート樹脂の成形温度（例えば約３６０℃）まで加熱しても、ポリカーボネート樹脂中に実質的に溶融しないものが好ましい。この様な微粒子としては、架橋したアクリル系樹脂、シリコーン系樹脂の有機微粒子が挙げられ、中でも、部分架橋したメタクリル酸メチルをベースとしたポリマー微粒子ポリ（ブチルアクリレート）のコア／ポリ（メチルメタクリレート）のシェルを有するポリマー、ゴム状ビニルポリマーのコアとシェルを含んだコア／シェルモノホルジーを有するポリマーが好ましい。
【００７３】
微粒子は、光拡散性の点から、芳香族ポリカーボネート樹脂（Ａ）との屈折率差（△ｎ）が０．０１以上であり、且つ該ポリカーボネート樹脂（Ａ）と非相溶性であることが好ましい。ここで屈折率とは、温度２５℃におけるｄ線（５８７．５６２ｎｍ、Ｈｅ）に対する屈折率である。実際の測定は、ポリカーボネート樹脂の屈折率（ｎｐｃ）は、Ｖブロック法（カルニュー光学社製、形式ＫＰＲ）により行い、微粒子の屈折率（ｎｌｄ）は、ベッケ法（標準溶液と比較する方法）により行う。
【００７４】
光拡散板の後方に配置された光源が透けて見えるなどの不具合を抑制し、また輝度を十分なものとするために、この屈折率差は０．０５〜０．５、特に０．０７〜０．３程度であることが好ましい。屈折率の差をこの範囲とすることにより、光拡散性も十分なものとなる。
【００７５】
なお、本発明に用いるポリカーボネート樹脂として好適なビスフェノールＡよりなる芳香族ポリカーボネート樹脂の屈折率は約１．５８である。
【００７６】
上記微粒子の配合量は、ポリカーボネート樹脂１００重量部に対して、０．１〜２０重量部特に０．５〜５重量部程度であることが好ましい。微粒子の配合量が少なすぎると光拡散性が不足し、光源が透けて見えるという問題が生じ易くなり、逆に多すぎると、光線透過率が低下し十分な輝度を得にくくなる。
【００７７】
≪蛍光増白剤≫
本発明で用いるポリカーボネート樹脂組成物は、蛍光増白剤を含有してもよい。蛍光増白剤は、光線の紫外部のエネルギーを吸収し、このエネルギーを可視部に放射する作用を有するものである。例えば、蛍光増白剤としては、従来公知の蛍光染料の他に、有機ＥＬ用として従来公知の白色有機発光体や青色有機発光体等が挙げられる。
【００７８】
蛍光染料よりなる蛍光増白剤としては、合成樹脂等の色調を白色あるいは青白色に改善するために用いられるものであれば特に制限は無く、例えばベンゾオキサゾール系、スチルベンゼン系、ベンズイミダゾール系、ナフタルイミド系、ローダミン系、クマリン系、オキサジン系等の化合物が挙げられる。
【００７９】
これらの蛍光染料の中でも、熱安定性の点から、ベンゾオキサゾール系化合物及びクマリン系化合物から選ばれる、白色系又は青色系の蛍光染料が好ましく、具体的には、耐熱性の観点から、分子量３００〜１０００程度の、いわゆる高分子量の蛍光染料が好ましく、特にベンゾオキサゾール系化合物やクマリン系化合物が好ましい。
【００８０】
ベンゾオキサゾール系化合物としては、具体的には、４−（ベンゾオキサゾール−２−イル）−４’−（５−メチルベンゾオキサゾール−２−イル）スチルベン、４，４’−ビス（ベンゾオキサゾール−２−イル）スチルベン、４，４’−ビス（ベンゾオキサゾール−２−イル）フラン等を挙げることができ、中でも、４，４’−ビス（ベンゾオキサゾール−２−イル）スチルベン等のスチルベンベンゾオキサゾール系化合物が好ましい。
【００８１】
クマリン系化合物としては、具体的には、３−フェニル−７−アミノクマリン、３−フェニル−７−（イミノ−１’，３’，５’−トリアジン−２’−ジエチルアミノ−４’−クロロ）−クマリン、３−フェニル−７−（イミノ−１’，３’，５’−トリアジン−２’−ジエチルアミノ−４’−メトキシ）−クマリン、３−フェニル−７−ナフトトリアゾールクマリン、４−メチル−７−ヒドロキシクマリン等を挙げることができ、中でも、３−フェニル−７−ナフトトリアゾールクマリン等のフェニルアリルトリアゾリルクマリン系化化合物が好ましい。
【００８２】
白色有機発光体や青色有機発光体としては、例えば、ジスチリルビフェニル系青色蛍光発光材、アリールエチニルベンゼン系青色蛍光発光材、キンキピリジン系蛍光発光材、セキシフェニル系青色蛍光発光材、ジメシチルボリルアントラセン系蛍光発光材、キナクリドン系蛍光発光材等が挙げられる。
【００８３】
蛍光増白剤の添加量は、ポリカーボネート樹脂と微粒子との合計１００重量部に対して、０．０００５〜０．１重量部であり、中でも０．００１〜０．１重量部であることが好ましく、更には０．００１〜０．０５重量部、特に０．００５〜０．０２重量部とすることが好ましい。添加量が少ないと、添加に見合う十分な面発光性や発光面の色調の改良効果が得られない場合があり、逆に多すぎても、発光面の色調の改良効果は小さく、かえって色調（色相）のムラが生じる場合がある。
【００８４】
≪その他の添加剤≫
本発明のポリカーボネート樹脂組成物には、更に種々の添加剤を配合することができる。添加剤としては、例えば、紫外線吸収剤、酸化防止剤、離型剤、帯電防止剤、着色剤、熱安定剤、流動性改良剤、デカブロモジフェニレンエーテル等の難燃剤、三酸化アンチモン等の難燃助剤、凝集防止剤等が挙げられる。紫外線吸収剤としては、例えばトリアゾール系、アセトフェノン系、サリチル酸エステル系等のものを用いることができる。
【００８５】
［ポリカーボネート樹脂組成物ペレット又はフレークの製造方法］
ポリカーボネート樹脂組成物は、ポリカーボネート原料樹脂に必要に応じて添加される添加剤の所定量を混合し、好ましくは更に混練し、次いで好ましくは押出成形し、さらに切断等によってペレット又はフレーク状とされる。混合及び混練の装置としては、通常の熱可塑性樹脂に適用されるものが採用され、例えばリボンブレンダー、ヘンシェルミキサー、バンバリーミキサー、ドラムタンブラー、単軸スクリュー押出機、２軸スクリユー押出機、多軸スクリュ押出機等を使用することができる。混練の温度条件は通常、２３０〜３００℃、好ましくは２３５〜２８０℃、更に好ましくは２４０〜２６０℃である。
【００８６】
＜成形機＞
このポリカーボネート樹脂組成物から成形体を成形するための成形機としては、射出成形機、押出成形機等が例示される。射出成形機は射出圧縮成形機であってもよい。射出成形機としては、具体的には、インライン式射出成形機、プリプラ式射出成形機等を用いることができる。射出成形を行うには、上記樹脂組成物のペレット又はフレークを溶融可塑化して射出成形機から所望の形状の金型内に樹脂材料を射出し、冷却固化して脱型すればよい。
【００８７】
押出成形を行うには、例えば押出成形機のダイに金型を取り付けて異形押出成形を行う。
【００８８】
ポリカーボネート樹脂組成物をシート状に押出成形し、得られたシートを真空成形や圧空成形して目的形状の成形体を成形することも可能である。
【００８９】
＜皮膜＞
本発明のポリカーボネート樹脂を成形するための射出成形機、押出成形機等の成形装置においては、溶融状態のポリカーボネート樹脂組成物との接触面が、大気中での酸化皮膜生成温度が７００℃以上好ましくは８５０℃以上の皮膜で被覆されていることが必要である。  
【００９０】
射出成形機の場合、インライン式射出成形機では、少なくともスクリュ表面、バレル内面、スクリュヘッド表面、逆流防止リング表面、シートリング表面、ノズル内面、プリプラ式射出成形機では少なくともスクリュ表面、バレル内面、プランジャー表面、ノズル内面、スクリュ-からプランジャーへの流路のうちいずれかの部品表面がこの皮膜で被覆されていることが好ましい。  
【００９１】
押出機の場合、スクリュ表面、バレル内面、ダイ内面のいずれかに上記表面処理が施されていることが好ましい。  
【００９２】
特にスクリュは、ポリカーボネート樹脂組成物との接触面積が多く、剪断発熱も発生しやすいので、上記皮膜で被覆されていることが望ましい。
【００９３】
皮膜を構成する材料としては、大気で加熱試験をして７００℃でも表面に酸化皮膜が生成しないものが望ましく、その皮膜としては、Ｐｔ、Ａｕ、ＴｉＡｌＮ、ＴｉＳｉＮ、ＡｌＣｒＮ、ＣｒＳｉＮ、ＴｉＢＮ、ＡｌＣｒＳｉＮ、ＡｌＺｒＮ、ＡｌＺｒＳｉＮ、ＣｒＢＮがあげられる。
【００９４】
皮膜は、少なくとも１層形成されていればよく、多層であってもよい。例えば、金属と密着性に優れるＣｒＮから成る皮膜を形成し、その上にＴｉＳｉＮ等の皮膜を形成してもよいし、また薄膜を交互に多層化しても良いが、表面は上記薄膜とする。このような皮膜構成にすることにより、下地の金属と密着性がより強固なものとなる。
【００９５】
なお、上記薄膜同士をさまざまな組み合わせで多層化しても良い。
【００９６】
皮膜を形成する方法としては、真空蒸着法やスパッタ法、イオンプレーティング法、イオンビーム蒸着法、ＩＶＤ法（イオン・ベーパー・デポジション法）等の物理的気相成長法（ＰＶＤ法）を挙げることができる。特に好ましいのは、イオンプレーティング法である。
【００９７】
皮膜膜厚としては、１〜３０μｍが好ましい。また、皮膜の表面粗さとしてはＲａ；１．０μｍ以下が好ましい。このように表面粗さを小さくすることにより、溶融樹脂との接触面積低減や剪断力を発生させないようにすることができる。
【００９８】
皮膜の酸化開始温度の測定方法としては、Ｐｔからなる薄板基材（１０×５×０．１ｍｍ）上に膜厚約２μｍの厚さに皮膜を成膜し、この皮膜が形成されたＰｔ基材を１０℃／分の昇温速度で熱重量天秤を用いて加熱し、昇温過程における重量変化を測定する。そして、重量が増加し始めた温度を酸化開始温度とする。  
【００９９】
なお、ＳｉＣ，ＴｉＣ，ＴｉＮ，ＷＳあるいはこれらの複層よりなる皮膜は、大気での酸化開始温度は成形加工時の温度よりも十分に高い４５０〜６５０℃である。しかしながら実際の成形工程では圧力やポリカーボネート樹脂との接触、剪断発熱等によって、実際にはかなり低い温度域でも酸化皮膜が生成することが認められた。  
【０１００】
例えば大気での酸化皮膜生成温度が５５０℃のＣｒＮのスクリュを用いて３６０℃の温度で短期に射出成形を行った後、スクリュを取り外して観察してみると、特に圧縮ゾーンにおいては酸化劣化した表面が干渉色や曇りを呈しており、射出成形機内部では比較的低温で酸化劣化が進行していることが確認された。  
【０１０１】
＜下地金属＞  射出成形機及び押出機において、皮膜が形成される下地金属としては、通常使用されている炭素鋼、ステンレス鋼、ダイス鋼、工具鋼などが用いられる。特にＨＲＣ硬度が５０以上のものが表面処理をしても傷が付きづらく、耐久性に優れるため好ましい。バレルに関しては、一般的に知られる遠心鋳造法によって得られるＮｉアロイ及びＣｏアロイを使用することが緻密であるために好ましい。
【０１０２】
＜窒素ガスの供給＞
射出成形機は、一般に、射出用シリンダと、このシリンダに供給される樹脂材料を溜めるホッパ等を備えている。
【０１０３】
本発明では、このシリンダに樹脂材料を供給するホッパーよりも下側に窒素ガスを供給して、ホッパー下及びホッパー内の雰囲気中の酸素濃度を低下させることにより、成形体の透明度を高めることができる。
【０１０４】
なお、通常の射出成形機では、樹脂材料を貯蔵しておくホッパーから射出シリンダへ樹脂材料を供給する樹脂供給路と該ホッパーとの連結部、即ち、スクリュで樹脂材料を可塑化する直前部位をホッパー下と称し、ここから材料をスクリュへ供給する。また、その上部には材料投入あるいは搬送用ホッパー（ここではホッパードライヤー、ローダー、ホース等可塑化部へ搬送する一時的なストック箇所を指す）が設置されている。
【０１０５】
窒素ガスは空気より軽いため、窒素ガス導入部位はホッパーより下であることが望ましい。酸素濃度はホッパーに取り付けた酸素濃度計で測定して確認することが好ましい。窒素ガスを供給する場合、ホッパーの開口部あるいは繋ぎ目等の空気が流れ込む部位を完全にＯリング、シーラント等を用いて塞いでほぼ密閉状態とすることが好ましい。また、連続成形するためにホッパーローダー等のホースを接続した場合は、密閉することが難しいため、ホッパーストック部位に一時的に金属シャッターを設け、ある程度の時間密閉することが好ましい。
【０１０６】
ホッパー下に窒素を供給することにより、黄変が抑制される理由については、酸素濃度が低くなることによりポリカーボネート樹脂の酸化反応が抑制されるためであると考えられる。
【０１０７】
本発明においては、このようにホッパー下に窒素ガスを供給する場合、ホッパー内の酸素濃度を６．０体積％以下、特に０．２〜５．０体積％とすることが好ましい。
【０１０８】
本発明では、このホッパー下等に窒素ガスを供給しなくても十分に透明なポリカーボネート樹脂成形体を製造することができるが、ホッパー内の酸素濃度が上記範囲内になるように窒素ガスを供給することにより、透明度が十分に高いポリカーボネート樹脂成形体を製造することができる。
【０１０９】
上記の酸素濃度の範囲は前記特許文献１，２と比べて高い範囲であるため、窒素ガスの使用量を大幅に低減できる。従ってランニングコストを抑えることができ、また、クリーンルーム内での作業の安全性を高めることができる。
【０１１０】
［アニール処理］
得られたポリカーボネート樹脂成形体を熱風循環乾燥機、脱湿乾燥機、真空乾燥機、遠赤外加熱機等を用いて加熱してアニール処理することによって、成形体内部の歪が除去され、複屈折が小さくなり、透明感を高めることができる。特に光学部品に使用する場合、通常よりも輝度が向上し、透過特性や集光特性も向上する。
【０１１１】
上記熱処理は、１１０〜１４０℃特に１２０〜１３０℃で０．２〜５時間特に０．５〜４時間程度行うことが好ましいが、これに限定されない。
【０１１２】
［全光線透過率（％）］
本発明の成形装置及び成形方法によると、３００ｍｍの長さにおける全光線透過率が６５％以上特に６７％以上の高透明性のポリカーボネート樹脂成形体を成形することができる。
【０１１３】
［透明ポリカーボネート樹脂成形体の用途］
透明なポリカーボネート樹脂成形体の用途としては、液晶装置用バックライトに組み込まれる導光板、拡散板があげられる。また、このポリカーボネート樹脂成形体は、メガネレンズ、サングラスレンズ、カメラレンズ、ｆθレンズを含む各種レンズ、防犯カメラ用ドームカバー、自動車用クリアランスランプやメーター、パチンコ部品、表示機を含む各種導光体、ヘッドランプ、テールランプ等の光透過性部品に適用可能である。
【実施例】
【０１１４】
以下に実施例及び比較例を挙げて本発明をより具体的に説明するが、本発明はその要旨を超えない限り、以下の実施例に限定されるものではない。
【０１１５】
実施例及び比較例で用いた原料は次の通りである。
ポリカーボネート樹脂    三菱エンジニアリングプラスチックス製
「ユーピロンＨ４０００Ｆ」（粘度平均分子量１６０００）
リン系化合物（安定剤）  旭電化製「ＰＥＰ−３６」  ビス（２，６−ジ−ｔｅｒｔ
−ブチル−４−メチルフェニル）−ペンタエリスリトール
−ジ−ホスファイト
【０１１６】
実施例及び比較例で形成した皮膜の酸化開始温度は以下の通りである。
ＴｉＳｉＮ：１１００℃    ＡｌＺｒＮ：１３００℃以上    ＡｌＣｒＳｉＮ：１１００℃    ＣｒＳｉＮ：１０００℃    Ａｕ：１３００℃以上    ＴｉＮ；４５０℃    ＴｉＣＮ；３５０℃    ＣｒＮ；５５０℃
【０１１７】
［実施例１］
ポリカーボネート樹脂１００重量部に対して上記リン系化合物を０．０５重量部添加して混合した後、スクリュー径４０ｍｍのベント付単軸押出機（田辺プラスチック機械社製「ＶＳ−４０」）によりシリンダー温度２５０℃で溶融混練及び押出成形してストランドとし、これをカットして、樹脂材料のペレットを得た。その際ホッパー下より窒素を供給し、ホッパーに酸素濃度計を取り付け、嵌合部材や隙間のある部位をＯリングやシーラントで密閉し、ホッパー内の酸素濃度が２％になるように窒素流量を調整した。
【０１１８】
この押出機のスクリュは、冷間工具鋼ＫＰＳ６(日本高周波鋼業製)にアークイオンプレーティングにて下地にＣｒＮを４μｍ成膜し、その表面にＴｉＳｉＮを２μｍ成膜した皮膜付スクリューである。バレルは遠心鋳造Ｎｉアロイ、ダイはＫＰＳ６とし内部は特に表面処理を行わなかった。なお、スクリュ表面粗さはＲａ；０．６μｍであった。
【０１１９】
このペレットを、１２０℃にて約５時間真空乾燥機（真空圧力６０Ｐａ）により乾燥した。このペレットの水分量を測定したところ６８ｐｐｍであった。なお、水分計としては、イヤインスツルメント製カールフィッシャー水分測定装置ＣＡ−１００を用い、気化装置としてはダイヤインスツルメント製自動気化装置ＶＡ−１００を用いた。サンプルペレット重量は１．０ｇとした。測定温度は２８０℃である。
【０１２０】
乾燥したペレットを、直ちに射出成形機に供給し、下記条件にて射出成形を行い、試験片を成形した。
【０１２１】
≪成形条件≫
金型温度：１２０℃
樹脂温度：３６０℃
射出圧力：８０ＭＰａ
射出速度：１００ｍｍ／ｓｅｃ
サイクル：１分
試験片：幅５ｍｍ、長さ３００ｍｍ、厚さ４ｍｍ
射出成形機：プリプラ式射出成形機（ソディックプラステック製ＴＲ１００−ＥＨ
（型締力１０００ＫＮ））
スクリュー：工具鋼ＮＰＲ１（不二越製）にアークイオンプレーティング法にて下地
にＣｒＮを２μｍ成膜し、ついでＴｉＳｉＮを２μｍ、さらにＣｒＮを
２μｍ成膜し、ついで最表面にＴｉＳｉＮを２μｍ成膜したもの。表面
粗さはＲａ；０．６μｍ
プランジャー：プランジャー表面にも同様の成膜を設けたもの
ノズル内部：ノズル内部に、ＡｌＺｒＮ単層２μｍの成膜を設けたもの
バレル：遠心鋳造Ｎｉアロイ
【０１２２】
なお、ホッパーに酸素濃度計を取り付け、嵌合部材や隙間のある部位をＯリングやシーラントで密閉した。ホッパー下から窒素ガスを供給し、ホッパー内の酸素濃度を３体積％とした。
【０１２３】
得られた試験片は、非常にきれいで無色透明であり、アクリル樹脂と比較しても遜色ない色相を有していた。得られた試験片について、下記条件により全光線透過率（％）、黄変度（ＹＩ）を測定した。結果を表１に示す。
【０１２４】
さらに、得られた試験片を１２０℃、２時間熱風循環乾燥機にて加熱して、アニール処理を行い、全光線透過率（％）、黄変度（ＹＩ）を測定した。結果を表１に示す。
【０１２５】
≪全光線透過率（％）及び黄変度（ＹＩ）の測定条件≫
分光光度計（日本電色工業社製「ＡＳＡ−１型」）を使用し、成形した試験片の３００ｍｍの長さにおける全光線透過率（％）と、ＹＩを測定した。全光線透過率（％）の数値は、白色ＬＥＤでピーク強度を有する４６０ｎｍの透過率を示した。なお、透過率は通常３ｍｍ肉厚で測定するが、本発明の効果がより分かるように３００ｍｍで測定した。
【０１２６】
［実施例２］
ペレット成形用の押出成形機のホッパー下への窒素ガス供給を停止したこと以外は、実施例１と同様にして試験片を製造し、アニール処理前後の各試験片についてそれぞれ全光線透過率（％）及び黄変度（ＹＩ）を測定した。得られた成形品は、非常にきれいで無色透明であり、アクリル樹脂と比較しても遜色ない色相を有していた。結果を表１に示す。
【０１２７】
［実施例３］
ペレットの乾燥に熱風循環乾燥機を用い、１２０℃で５時間乾燥した。これにより、水分量１２８ｐｐｍのペレットが得られた。このペレットを用いたこと以外は、実施例１と同様にして試験片を製造し、アニール処理前後の各試験片についてそれぞれ全光線透過率（％）及び黄変度（ＹＩ）を測定した。得られた成形品は、非常にきれいで無色透明であり、アクリル樹脂と比較しても遜色ない色相を有していた。結果を表１に示す。
【０１２８】
［実施例４］
ペレット成形用の押出成形機のホッパー下への窒素ガス供給を停止したこと以外は、実施例３と同様にして試験片を製造し、アニール処理前後の各試験片についてそれぞれ全光線透過率（％）及び黄変度（ＹＩ）を測定した。結果を表１に示す。得られた成形品は、非常にきれいで無色透明であり、アクリル樹脂と比較しても遜色ない色相を有していた。
【０１２９】
［実施例５〜８］
射出成形機として次のものを用いたこと以外は、実施例１〜４と同様に試験片を製造し、アニール処理前後の各試験片について全光線透過率（％）及び黄変度（ＹＩ）を測定した。結果を表１に示す。得られた成形品は、非常にきれいで無色透明であり、アクリル樹脂と比較しても遜色ない色相を有していた。
なお、実施例５は実施例１に対応し、実施例６は実施例２に対応し、実施例７は実施例３に対応し、実施例８は実施例４に対応する。
【０１３０】
住友プラスチックマシナリー製ＳＥ１００ＤＵ（型締力１０００ｋＮ）    スクリュー：工具鋼ＮＰＲ１（不二越製）上にアークイオンプレーティング法にて下                地にＣｒＮを２μｍ成膜し、ついでＡｌＣｒＳｉＮを２μｍ成膜したも                の。表面粗さはＲａ；０．６μｍ。      スクリュヘッド表面、逆流防止リング表面、シートリング表面：                アークイオンプレーティング法にてＣｒＳｉＮを３μｍ成膜。    バレル：遠心鋳造Ｃｏアロイ    ノズル内部：Ａｕをアークイオンプレーティング法により１μｍ成膜した。
【０１３１】
［比較例１］
実施例４において、樹脂材料ペレットの成形用の押出成形機のスクリュ（表面粗さＲａ：０．６μｍ）に皮膜を設けなかった。熱風乾燥後の樹脂ペレットの水分含有量は１３４ｐｐｍであった。
【０１３２】
射出成形機としては、スクリュ表面に厚さ5μｍのＴｉＮ皮膜を設け、プランジャ表面及びノズル内部には皮膜を設けなかったこと以外は実施例４と同一のものを用いた。
【０１３３】
これら以外は実施例４と同一条件にて試験片を製造した。
【０１３４】
アニール処理前の試験片について全光線透過率（％）及び黄変度（ＹＩ）を測定した結果を表１に示す。
【０１３５】
［比較例２］
射出成形機のスクリュ表面の皮膜をＴｉＣＮとしたこと以外は比較例１と同様にして試験片の製造と測定を行い、結果を表１に示した。
【０１３６】
［比較例３］
射出成形機のスクリュ表面の皮膜をＣｒＮとしたこと以外は比較例１と同様にして試験片の製造と測定を行い、結果を表１に示した。
【０１３７】
［比較例４］
リン系化合物の添加量を０．０１重量部としたこと以外は比較例１〜３と同様にして試験片の製造と測定を行い、結果を表１に示した。
【０１３８】
なお、比較例４が比較例１に対応し、比較例５が比較例２に対応し、比較例６が比較例３に対応する。
【０１３９】
【表１】
2009184266.tif 000002
【０１４０】
表１により明らかなように、押出機のスクリュ及び射出成形機のスクリュに酸化開始温度の高い皮膜を形成することにより、大幅に全光線透過率（％）及び黄変度（ＹＩ）が改善される。
【０１４１】
表１の通り、皮膜の酸化開始温度が高いほど、また、乾燥後の樹脂材料の水分含有量が少ないほど、全光線透過率（％）及び黄変度（ＹＩ）に優れた透明ポリカーボネート樹脂を得ることができる。
【０１４２】
また、アニール処理を施すことにより、透明性がさらに向上する。